【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
電気的に直列に接続された複数の太陽電池を備える太陽電池モジュールを積層化する方法であって、前記方法が、
−ロールツーロール蒸着に適する第１及び第２可撓性基板部を提供するステップと、
−前記第１可撓性基板部の上に複数の第１電極を、及び前記第２可撓性基板部の上に複数の第２電極を提供するステップであって、前記複数の第１及び第２電極が、複数のギャップが前記第１可撓性基板部の上で前記複数の第１電極の中の電極の間に、及び前記第２可撓性基板部の上で前記複数の第２電極の中の電極の間に形成されるように、空間的に分離されたストライプとして与えられる、提供するステップと、
−前記複数の第１電極又は前記複数の第２電極の上に連続又は不連続の活性層を蒸着するステップであって、連続又は不連続の前記活性層が有機活性層である、蒸着するステップと、
−前記活性層を前記複数の第１電極又は前記複数の第２電極の他方と物理的に接触させるようにかつ前記活性層を前記複数の第１電極及び前記複数の第２電極と電気接触させるように、前記第１可撓性基板部及び前記第２可撓性基板部を一緒にロールツーロールプロセスにおいて熱及び圧力によって積層化するステップと、
を含み、
前記複数の第１電極が、前記複数の第２電極の間の前記複数のギャップの各々が少なくとも前記第１及び第２可撓性基板部に対して直交する方向において前記複数の第１電極のそれぞれ１つによって完全に被覆されるように、前記複数の第２電極に対してオフセットして配置される、
方法。
【請求項２】
電気的に直列に接続された複数の太陽電池を備える太陽電池モジュールを積層化する方法であって、前記方法が、
−ロールツーロール蒸着に適する第１及び第２可撓性基板部を提供するステップと、
−前記第１可撓性基板部の上に複数の第１電極を、及び前記第２可撓性基板部の上に複数の第２電極を提供するステップであって、前記複数の第１及び第２電極が、複数のギャップが前記第１可撓性基板部の上で前記複数の第１電極の中の電極の間に、及び前記第２可撓性基板部の上で前記複数の第２電極の中の電極の間に形成されるように、空間的に分離されたストライプとして与えられる、提供するステップと、
−前記複数の第１電極の上に連続又は不連続の第１活性層を、及び前記複数の第２電極の上に連続又は不連続の第２活性層を、蒸着するステップであって、連続又は不連続の前記第１活性層及び連続又は不連続の前記第２活性層の少なくとも一方が有機活性層である、蒸着するステップと、
−連続又は不連続の前記第１活性層を連続又は不連続の前記第２活性層と物理的に接触させるように、かつ連続又は不連続の前記第１活性層及び連続又は不連続の前記第２活性層を前記複数の第１電極及び前記複数の第２電極と電気的に接触させるように、前記第１可撓性基板部及び前記第２可撓性基板部を一緒にロールツーロールプロセスにおいて熱及び圧力によって積層化するステップと、
を含み、
前記複数の第１電極が、前記複数の第２電極の間の前記複数のギャップの各々が少なくとも前記第１及び第２可撓性基板部に対して直交する方向において前記複数の第１電極のそれぞれ１つによって完全に被覆されるように、前記複数の第２電極に対してオフセットして配置される、
方法。
【請求項３】
前記複数の電極の上に活性層を蒸着するステップにおいて、前記第１活性層及び前記第２活性層の両方が不連続であり、かつ、
熱及び圧力によって積層化する前記ステップが、不連続の前記第１活性層及び不連続の前記第２活性層が物理的に接触させられて共に連続の活性層を形成することをさらに含む、請求項２に記載の方法。
【請求項４】
前記第１可撓性基板部の上に複数の第１電極を、及び前記第２可撓性基板部の上に複数の第２電極を提供する前記ステップが、前記第１及び第２可撓性基板部上にストライプとして提供される前記複数の第１電極のそれぞれに改質層を提供することにより、前記複数の第１電極のそれぞれにアノード部分およびカソード部分を提供するステップをさらに含み、該改質層は、前記第１及び第２可撓性基板部上にストライプとして提供される前記複数の第１電極のそれぞれを部分的に覆い、それにより、前記第１電極のそれぞれは改質層を含む、請求項１〜３のいずれか１項に記載の方法。
【請求項５】
前記改質層が、数個の副層を備える、請求項４に記載の方法。
【請求項６】
前記第１可撓性基板部の上に複数の第１電極を、及び前記第２可撓性基板部の上に複数の第２電極を提供する前記ステップが、前記第１及び第２可撓性基板部上にストライプとして提供される前記複数の第２電極のそれぞれに改質層を提供することにより、前記複数の第２電極のそれぞれにアノード部分およびカソード部分を提供するステップをさらに含み、該改質層は、前記第１及び第２可撓性基板部上にストライプとして提供される前記複数の第２電極のそれぞれを部分的に覆い、それにより、前記第２電極のそれぞれは改質層を含む、請求項１〜５のいずれか１項に記載の方法。
【請求項７】
前記改質層が、数個の副層を備える、請求項５に記載の方法。
【請求項８】
前記熱及び圧力によって積層化するステップが、５０〜３００℃の範囲内又は好ましくは５０〜２００℃の範囲内又は更に好ましくは１００〜１４０℃の範囲内の温度で実施される、請求項１〜７のいずれか１項に記載の方法。
【請求項９】
前記活性層又は前記第１活性層及び前記第２活性層を蒸着するステップが、ロールツーロールコーティングによって実施される、請求項１〜８のいずれか１項に記載の方法。
【請求項１０】
電気的に直列に接続された太陽電池を備える太陽電池モジュールであって、
前記太陽電池モジュールが、
−相互に空間的に分離された複数の第１電極を備える第１可撓性基板部であって、前記分離が前記第１電極の間に複数のギャップを形成し、前記第１電極が、直接前記第１可撓性基板部の上にストライプとして与えられ、該ストライプと前記第１可撓性基板部との間に接着層は全く存在せず、前記第１可撓性基板部がロールツーロール蒸着に適する、第１可撓性基板部と、
−相互に空間的に分離された複数の第２電極を備える第２可撓性基板部であって、前記分離が前記第２電極の間に複数のギャップを形成し、前記第２電極が、直接前記第２可撓性基板部の上にストライプとして与えられ、該ストライプと前記第２可撓性基板部との間に接着層は全く存在せず、前記第２可撓性基板部がロールツーロール蒸着に適する、第２可撓性基板部と、
−前記複数の第１電極を被覆する連続又は不連続の第１活性層であって、前記第１活性層が、前記複数の第１電極及び前記複数の第２電極と電気的に接触している、連続又は不連続の第１活性層と、
−前記複数の第２電極を被覆する連続又は不連続の第２活性層であって、前記第２活性層が、前記複数の第１電極及び前記複数の第２電極と電気的に接触している、連続又は不連続の第２活性層と、
を備え、
連続又は不連続の前記第１活性層及び連続又は不連続の前記第２活性層の少なくとも一方が有機活性層であり、
連続又は不連続の前記第１活性層及び連続又は不連続の前記第２活性層が、熱及び圧力を使用する積層によって相互に物理的に接触させられ、かつ
前記複数の第１電極が、前記複数の第２電極の間の前記複数のギャップの各々が前記複数の第１電極のそれぞれ１つによって完全に被覆されるように、前記複数の第２電極に対してオフセットして配置される、
太陽電池モジュール。
【請求項１１】
前記第１活性層及び前記第２活性層の両方が、少なくとも半導体有機化合物を含む有機活性層であり、
前記半導体有機化合物が前記第１活性層及び前記第２活性層において同じである、又は
前記半導体有機化合物が前記第１活性層及び前記第２活性層において異なる、
請求項１０に記載の太陽電池モジュール。
【請求項１２】
前記複数の第１電極及び前記複数の第２電極が半透明電極である、請求項１０又は１１に記載の太陽電池モジュール。
【請求項１３】
前記複数の第１電極又は前記複数の第２電極が金属電極である、請求項１０〜１２のいずれか１項に記載の太陽電池モジュール。
【請求項１４】
前記第１可撓性基板部及び／又は前記第２可撓性基板部が、１〜１０００μｍ又はより好ましくは５０〜１５０μｍの範囲の厚みを持つ透明重合体フィルムを備える、請求項１０〜１３のいずれか１項に記載の太陽電池モジュール。
【請求項１５】
前記複数の第１電極のそれぞれが、
前記第１可撓性基板部の上にストライプとして直接備えられた電極材料と、
前記電極材料を部分的に被覆し、前記第１電極をアノード部分とカソード部分に分割す改質層と、を含む、請求項１０〜１４のいずれか１項に記載の太陽電池モジュール。
【請求項１６】
前記改質層が、数個の副層を備える、請求項１５に記載の太陽電池モジュール。
【請求項１７】
前記複数の第２電極のそれぞれが、
前記第２可撓性基板部の上にストライプとして直接備えられた電極材料と、
前記電極材料を部分的に被覆し、前記第２電極をアノード部分とカソード部分に分割す改質層と、を含む、請求項１０〜１６のいずれか１項に記載の太陽電池モジュール。
【請求項１８】
前記改質層が、数個の副層を備える、請求項１７に記載の太陽電池モジュール。
【請求項１９】
前記太陽電池モジュールが活性面積を持ち、前記活性面積が前記第１可撓性基板部及び／又は前記第２可撓性基板部の表面積の少なくとも２０％又は少なくとも４０％又は少なくとも６０％又は少なくとも８０％又は少なくとも９０％又は少なくとも９５％を占める、請求項１０〜１８のいずれか１項に記載の太陽電池モジュール。
【請求項２０】
前記複数の第１電極及び前記複数の第２電極の厚みが、２０〜２０００ｎｍの範囲、より好ましくは５０〜３００ｎｍである、請求項１０〜１９のいずれか１項に記載の太陽電池モジュール。
【請求項２１】
前記活性層の結合厚みが，３０〜１０００ｎｍの範囲、より好ましくは８０〜３５０ｎｍである、請求項１０〜２０のいずれか１項に記載の太陽電池モジュール。